(57)【要約】陰極線管（ＣＲＴ）のためのゲッターデバイスを開示する。ここでこのゲッターデバイスは、化合物ＢａＡｌ4及びニッケルＮｉの粉末の混合物（１０４；２０５）を保持する金属容器（１０１；２０１）と、重ねられて粉末上において容器内に挿入されている２つの異なる金属ネット（１０６，１０７；２０７，２０８）とを有する。このデバイスは、従来のデバイスで得られるのよりも比較的均一で広がったバリウム分布をＣＲＴ内で得ることを可能にする。
2004537141.tif 000002
【特許請求の範囲】
【請求項１】
ＢａＡｌ4化合物及びニッケルの粉末の混合物（１０４；２０５）を保持する金属容器（１０１；２０１）と、異なるワイヤ直径及び開口を有し、且つ重ねられて前記粉末の上になるようにして前記容器内に挿入されている２つの金属ネット（１０６，１０７；２０７，２０８）とを有する、蒸発性ゲッターデバイス（１０；２０）。
【請求項２】
第１のネット（１０６，２０７）は、０．３〜１．５ｍｍのワイヤ直径及び１．４〜２．４ｍｍの開口を有し、且つ第２のネット（１０７，２０８）は、０．０２５〜０．０５０ｍｍのワイヤ直径及び０．０２５〜０．０７５ｍｍの開口を有する、請求項１に記載のデバイス。
【請求項３】
前記第１のネットが、前記ＢａＡｌ4／Ｎｉ混合物の粉末に面している、請求項２に記載のデバイス。
【請求項４】
前記粉末の容器（１０１）が筒状の形状であり、前記粉末（１０４）を保持する空間（１０５）を画定する外側壁（１０２）及び底部壁（１０３）を有する、請求項１に記載のデバイス（１０）。
【請求項５】
前記粉末の容器（２０１）が環状の形状であり、前記粉末（２０５）を保持する環状の空間（２０６）を画定する外側壁（２０２）、底部壁（２０３）及び中央の凸部（２０４）を有する、請求項１に記載のデバイス（２０）。
【請求項６】
前記金属ネット（１０６，１０７；２０７，２０８）が、前記容器の外側壁（１０２；２０２）に溶接によって固定されている、請求項１に記載のデバイス。
【請求項７】
前記金属ネット（１０６，１０７；２０７，２０８）が、前記外側壁（１０２；２０２）の機械的な変形によって得られる外側壁（１０２；２０２）の凹部によって、前記容器内において位置を固定されている、請求項１に記載のデバイス。
【請求項８】
前記容器（１０１；２０１）及び前記金属ネット（１０６，１０７；２０７，２０８）が、ＡＩＳＩ３００及びＡＩＳＩ４００系から選択される鋼によって作られている、請求項１に記載のデバイス。
【請求項９】
前記鋼がＡＩＳＩ３０４鋼である、請求項８に記載のデバイス。
【発明の詳細な説明】
【技術分野】
【０００１】
本発明は、テレビ及びモニターで使用される陰極線管（ＣＲＴ）のための蒸発性ゲッターデバイスに関する。
【背景技術】
【０００２】
当該技術分野で既知のように、ゲッター材料は、長期間にわたって真空の維持が必要とされる用途で使用されている。特にＣＲＴは、その適当な機能を阻害する微量の有害ガスを固定できる蒸発性ゲッター材料を保持している。
【０００３】
ＣＲＴの最終的な密封の前に排気工程を行うにも関わらず、ＣＲＴの製造段階においても微量のガスが残留することがあり、またＣＲＴを構成する材料からのガスの放出によって微量のガスがもたらされることもある。
【０００４】
これらの微量のガスを除去するために、ＣＲＴの内壁上に薄膜の形で金属バリウムを堆積させている。この堆積は、いわゆる蒸発性ゲッターデバイスによって行われている。ここでこの蒸発性ゲッターデバイスは、ＣＲＴの密封の後で蒸発によってバリウムを放出することができるバリウム化合物、通常はＢａＡｌ4とニッケルＮｉとの混合粉末を充填した開放金属容器によって作られている。この混合物は、以下ではＢａＡｌ4／Ｎｉとして表す。
【０００５】
バリウムを蒸発させるために、好ましくは誘導加熱によって、ＣＲＴの外側に配置されたコイルを用いて、容器を加熱し、それによって粉末の温度を約８００℃まで上昇させる。これらの温度においては、ＢａＡｌ4とＮｉとの間で激しい発熱反応が起こり、それによって温度が更に１２００℃まで上昇し、この温度においてバリウムが蒸発する。金属は、ＣＲＴのマスク及び円錐状の壁においてフィルムの形で凝縮する。このようにして得られるバリウムフィルムが、ガスに対するゲッター作用を有する活性要素である。
【０００６】
ＣＲＴの最適な作用のためには、バリウムフィルムの厚さが可能な限り均一であることが必要である。不均一な厚さは小さい突起をもたらし、ガスを吸収したときにこの突起からバリウム粒子が脱落することがある。この脱落した粒子は、電子銃及び／又はマスクに堆積する可能性が大きい。これらの粒子は、前者の場合には電気アーク及び短絡をもたらすことがあり、また後者の場合には電子の経路、すなわち画像の形成を遮り、従ってスクリーンに暗い点をもたらすことがある。更に厚い厚さの部分を有するバリウムフィルムは、ガスによる飽和特性を悪化させ、従ってゲッターの吸収性能を低下させる。
【０００７】
これらの問題を解決するために、本願出願人のイタリア国特許第１，２９５，８９６号は、バリウム蒸気がＣＲＴの壁に沿って拡散し、均一な堆積物を作ることを可能にする邪魔板を開示している。このような邪魔板の使用によって、バリウムの分布は改良され、バリウムは比較的幅広く、比較的再現可能になり、またマスク及び蛍光体を有する表面以外のＣＲＴの壁に堆積するようになる。しかしながらこの場合にも、バリウム層はまだ不均一であり、従って上述の欠点のいくらかについては完全には解決していない。
【０００８】
米国特許第４，１２８，７８２号は、ＢａＡｌ4／Ｎｉに水素化チタンＴｉＨ2を混合した混合物を保持するＵ字型デバイスを開示している。バリウムの蒸発温度が達成されると、ＴｉＨ2が分解し、それによって作られる水素が、バリウム原子のための拡散手段として機能する。ここでは、バリウム粒子が反復的に水素分子に衝突し、非直線的な経路で移動し、そして幅広い表面に広がる。これによって作られる堆積物は、この水素化物を保持しないデバイスと比較して均一な厚さを有する。しかしながらこの場合、追加の成分ＴｉＨ2の存在によって、ＢａＡｌ4／Ｎｉ混合物のために利用できる体積が減少する。従ってＣＲＴ中で同じ分配容器サイズを使用すると、第３の成分を伴わないでバリウム原子を放出させる場合と比較して、放出されるバリウム原子量が少なくなる。更に、水素化チタンは、高価な材料であり、また容易燃焼性であり且つ水と激しく反応するので取り扱いに関して問題がある。従ってこのような化合物を伴う製造プロセスは、安全性に関して問題があり、また操作が難しい。
【発明の開示】
【発明が解決しようとする課題】
【０００９】
本発明の目的は、上述の問題を解決するデバイスを提供することである。
【課題を解決するための手段】
【００１０】
上述の目的は、ＢａＡｌ4化合物及びニッケルの粉末混合物を保持する金属容器と、異なるワイヤ直径及び開口を有し、且つ重ねられて前記粉末の上になるようにして容器内に挿入されている２つの金属ネットとを有する蒸発性ゲッターデバイスによって達成される。
【００１１】
混合物粉末に面しているネットは、この粉末に直接に接触していても、接触していなくてもよい（添付の図面を参照する以下の説明では、ネットが粉末に接触していないデバイスを例示している）。比較的細かいネット、又は比較的大きいワイヤ直径及び開口を有するネットのいずれが、容器中において、混合物ＢａＡｌ4／Ｎｉに面していてもよい。しかしながら、比較的大きい直径のワイヤを有するネットが混合物に面していることが好ましい。これは、比較的小さい直径のワイヤがバリウムの蒸発の間に融解することを避けるためである。以下の説明においては、この配置を参照している。
【００１２】
本発明のゲッターデバイスの基本的な利点は、蒸発の間に、ＣＲＴのマスク及び円錐状部分においてバリウムの均一な分布を達成し、ほぼ一定の厚さの金属フィルムを得ることである。
【００１３】
本発明のデバイスのこの及び他の利点並びに特徴は、添付の図面を参照する以下の詳細な説明によって当業者に明らかである。
【発明を実施するための最良の形態】
【００１４】
図１では、本発明の第１の態様のデバイス１０の断面が示されている。容器１０１は、筒状の形状を有し、筒状の金属シートからドロップ鍛造によって作られており、外側壁１０２及び底部壁１０３を有するようにされており、混合物ＢａＡｌ4／Ｎｉの粉末１０４が配置される空間１０５を画定している。この粉末上には、第１の金属ワイヤネット１０６が配置されており、その上には第２の金属ワイヤネット１０７が配置されている。この第１の態様において、これらのネットは、図において要素１０８として示されるように、溶接、例えばスポット溶接によって、容器１０１の外側壁１０２に固定されている。
【００１５】
図２では、本発明の第２の態様のデバイスが示されている。この場合には、容器２０１は環状であり、管状の金属シートからドロップ鍛造によって作られており、外側壁２０２、底部壁２０３及び中央の同軸の凸部２０４を有するようにされている。壁２０２及び２０３、並びに中央の同軸の凸部２０４は、混合物ＢａＡｌ4／Ｎｉの粉末２０５が配置される環状の空間２０６を画定している。混合物ＢａＡｌ4／Ｎｉの粉末上に、中央の凸部２０４と接触するようにして、第１の金属ワイヤネット２０７が配置されており、その上に第２の金属ワイヤネット２０８が配置されている。この態様では、ポンチによって外側壁２０２に形成された機械的な変形部分２０９によって、これらのネットの位置を固定している。このような変形部分は、ほぼ三角形の断面を有する凹部として示されており、壁２０２の外周から容器２０１の内側に入っていて、これらのネットの位置を固定している。明らかに、ネット２０７及び２０８は、溶接によって容器２０１に固定することもできる。また同様に、容器１０１の場合には、ネット１０６及び１０７の位置を、外側壁１０２の機械的な変形部分によって固定することができる。
【００１６】
容器（１０１、２０１）及びネット（１０６、１０７、２０７、２０８）は好ましくは鋼でできている。好ましくはこの鋼は、米国鉄鋼研究所（American Iron and Steel Institute (AISI)）によってＡＩＳＩ３００及びＡＩＳＩ４００系、特にＡＩＳＩ３０４に分類される鋼である。
【００１７】
比較的大きいネットは、０．３〜１．５ｍｍのワイヤ直径及び１．４〜２．４ｍｍの開口を有するように選択することができ、また比較的細かいネット１０７は、０．０２５〜０．０５０ｍｍのワイヤ直径及び０．０２５〜０．０７５ｍｍの開口を有するように選択することができる。
【００１８】
本発明の利点は、以下の例から明らかになる。
【実施例】
【００１９】
本発明のデバイスを、２０インチＣＲＴの内側に「アンテナ」配置で、すなわちＣＲＴ壁に接続された細い棒状体に乗せて配置した。
【００２０】
図３は、このＣＲＴのマスク３０の概略を示している。ここでは、直径１ｃｍの２組のニッケルディスクが配置されており、このうち第１の組は、主軸３１に沿って配置され、第２の組は短軸３２に沿って配置されて、マスクの中央に配置されたディスクが両方の組の４番目に来るようにした。ディスクは、主軸３１に沿って互いに５．１ｃｍ間隔で、短軸３２に沿って３．８ｃｍ間隔で配置した。
【００２１】
その後、ＣＲＴを減圧及び密封し、ゲッターデバイスを配置した箇所に対応するＣＲＴの外側の箇所に配置したコイルによって、ゲッターデバイスを誘導的に加熱する。バリウムの蒸発の後で、ニッケルディスクを取り外し、ＣＲＴにおける元々の位置をそれぞれ記録する。それぞれのディスクを、１００ｃｃの０．１Ｎ塩化水素ＨＣｌ水溶液を保持するビーカーに入れ、ディスク上に堆積したバリウムを溶解させた。このようにして得られた溶液のバリウム濃度を、原子吸光分析によって定量的に測定する。濃度を測定することによって、それぞれのディスクに元々存在していたバリウムの量を決定することが可能になる。
【００２２】
本発明のデバイスの代わりに、従来技術のデバイスを用いて同じ手順を繰り返した。
【００２３】
図４及び５では、それぞれのニッケルディスク上のバリウムの量を、ＣＲＴのマスク上のディスクの位置の関数（横座標の数値は図３のディスクの番号に対応）として、単位平方ｃｍ当たりのミリグラム数（ｍｇ−Ｂａ／ｃｍ2）についてグラフで示している。ここで図４では、主軸３１に沿って配置されたディスク上のバリウムの分布を示しており、図５では、マスクの短軸３２に沿って配置されたディスク上のバリウムの分布を示している。バリウムの量は、棒グラフで示されており、斜線の棒は本発明のデバイスの場合であり、黒い棒は従来技術のデバイスの場合である。
【００２４】
このグラフから明らかなように、本発明のデバイスでは、従来のデバイスによって得られる金属バリウムの分布と比較して、かなり均一な分布が得られる。
【００２５】
２つの金属ネットの存在及びその組み合わせによって、他の利点を得ることができる。すなわち、ＣＲＴの製造段階及び使用段階の両方におけるＢａＡｌ4／Ｎｉ混合物からの粒子の脱落の有意の減少を達成することができる。これは、遊離した粒子が存在することによる上述の欠点を避けることを可能にするものである。
【図面の簡単な説明】
【００２６】
【図１】本発明の第１の態様を示す断面図である。
【図２】本発明の第２の態様を示す断面図である。
【図３】本発明の対照実験で用いたＣＲＴのマスクの概略図である。
【図４】本発明のデバイス及び従来技術のデバイスによって行った蒸発実験のバリウム分布結果を示すグラフである。
【図５】本発明のデバイス及び従来技術のデバイスによって行った蒸発実験のバリウム分布結果を示すグラフである。
【図４】
2004537141.tif 000003
【図５】
2004537141.tif 000004
【国際公開パンフレット】
2004537141.tif 000005
2004537141.tif 000006
2004537141.tif 000007
2004537141.tif 000008
2004537141.tif 000009
2004537141.tif 000010
2004537141.tif 000011
2004537141.tif 000012
2004537141.tif 000013
2004537141.tif 000014
2004537141.tif 000015
2004537141.tif 000016
【国際調査報告】
2004537141.tif 000017
2004537141.tif 000018
2004537141.tif 000019